(57)【要約】【課題】防腐効果を有する薬液を含浸させた拭取り用シートにおいて、薬液成分の臭いを無くすこと。【解決手段】セルロース系繊維を含むシート状の繊維集合基材に対して、抗菌剤を含有する薬液を含浸させてなる拭取り用シートにおいて、薬液は、水を９５．００〜９９．００重量％、抗菌剤を１．００〜５．００重量％の割合で含有し、抗菌剤は、塩化ベンゼトニウム又は塩化ベンザルコニウム、ポリオール、安息香酸ナトリウム、塩化セチルピリジニウム、及び塩酸ポリヘキサメチレンビグアニドを少なくとも含有し、且つ、パラベン類、エタノール、イソプロパノール、フェノキシエタノール、フェノキシイソプロパノールを含有しない。【選択図】なし【特許請求の範囲】
【請求項１】
セルロース系繊維を含むシート状の繊維集合基材に対して、抗菌剤を含有する薬液を含浸させてなる拭取り用シートにおいて、
前記薬液は、水を９５．００〜９９．００重量％、前記抗菌剤を１．００〜５．００重量％の割合で含有し、
前記抗菌剤は、塩化ベンゼトニウム又は塩化ベンザルコニウム、ポリオール、安息香酸ナトリウム、塩化セチルピリジニウム、及び塩酸ポリヘキサメチレンビグアニドを少なくとも含有し、且つ、パラベン類、エタノール、イソプロパノール、フェノキシエタノール、フェノキシイソプロパノールを含有しないことを特徴とする拭取り用シート。
【請求項２】
前記抗菌剤は、０．０１〜１．００重量％の塩化ベンゼトニウム又は塩化ベンザルコニウム、０．１０〜２．００重量％のポリオール、０．０２〜０．５０重量％の安息香酸ナトリウム、０．０１〜１．００重量％の塩化セチルピリジニウム、及び０．０１〜０．５０重量％の塩酸ポリヘキサメチレンビグアニドを少なくとも含有することを特徴とする請求項１に記載の拭取り用シート。
【請求項３】
前記薬液の含有量が、前記繊維集合基材の乾燥重量の１４０〜２００重量％であることを特徴とする請求項１又は２に記載の拭取り用シート。
【発明の詳細な説明】
【技術分野】
【０００１】
本発明は、拭取り用シートに関する。
【背景技術】
【０００２】
従来、不織布、織布、紙などのシート状の繊維集合基材に薬液を含浸させてなる、ウェットティッシュ、清掃用シート、おしりふきなどの拭取り用シートが普及している。
拭取り用シートにおいては、保管・使用中における防腐や拭取り対象の除菌等、種々の目的で薬液中に抗菌剤を含有させることが提案されている。
【０００３】
抗菌剤としては、パラベン類が広く使用されている。しかし、パラベン類は皮膚に付着すると肌荒れやかぶれ等の肌トラブルをもたらすおそれがあるため、特に身体拭取り製品ではパラベンフリー（パラベン不使用）で防腐を図ることが望まれている。さらに、パラベン類は水に難溶であり、他の成分の溶媒として水を使用する場合はパラベン溶媒の共存が必要となるため、配合成分の増加によるコストアップ、成分表記の増加、成分同士の反応による析出のおそれがある。また、薬液のｐＨによっては特有の臭気が発生したり、効果が乏しくなったりするといった問題点もある。
【０００４】
また、パラベンと同様に、防腐目的でエタノールやイソプロパノールも使用されることがあるが、いずれも皮膚への刺激が強く、特異な臭気をもつことから、特に身体拭取り製品ではアルコールフリー（アルコール不使用）で防腐を図ることが望まれている。
【０００５】
そこで、パラベン類、エタノール、イソプロパノールを使用しない抗菌剤として、フェノキシエタノールまたは／及びフェノキシイソプロパノール、四級アンモニウム塩、及びポリオールを含有した防腐剤（例えば、特許文献１参照）や、塩化ベンザルコニウム、ブチルカルバミン酸ヨウ化プロピニル、及びグリコール類を含有した防腐剤（例えば、特許文献２参照）が提案されている。
【先行技術文献】
【特許文献】
【０００６】
【特許文献１】特開２００９−２９１４９０号公報
【特許文献２】特開２０１２−２４５２０号公報
【発明の概要】
【発明が解決しようとする課題】
【０００７】
しかしながら、上記特許文献１、２に記載された防腐剤では、パラベン類、エタノール、イソプロパノールを無配合とする代わりに、フェノキシエタノールやフェノキシイソプロパノール、ブチルカルバミン酸ヨウ化プロピニルが配合されているため、薬液成分特有の臭いがするという問題があった。
【０００８】
本発明の課題は、防腐効果を有する薬液を含浸させた拭取り用シートにおいて、薬液成分の臭いを無くすことである。
【課題を解決するための手段】
【０００９】
請求項１に記載の発明は、
セルロース系繊維を含むシート状の繊維集合基材に対して、抗菌剤を含有する薬液を含浸させてなる拭取り用シートにおいて、
前記薬液は、水を９５．００〜９９．００重量％、前記抗菌剤を１．００〜５．００重量％の割合で含有し、
前記抗菌剤は、塩化ベンゼトニウム又は塩化ベンザルコニウム、ポリオール、安息香酸ナトリウム、塩化セチルピリジニウム、及び塩酸ポリヘキサメチレンビグアニドを少なくとも含有し、且つ、パラベン類、エタノール、イソプロパノール、フェノキシエタノール、フェノキシイソプロパノールを含有しないことを特徴とする。
【００１０】
また、請求項２に記載の発明は、請求項１に記載の拭取り用シートにおいて、
前記抗菌剤は、０．０１〜１．００重量％の塩化ベンゼトニウム又は塩化ベンザルコニウム、０．１０〜２．００重量％のポリオール、０．０２〜０．５０重量％の安息香酸ナトリウム、０．０１〜１．００重量％の塩化セチルピリジニウム、及び０．０１〜０．５０重量％の塩酸ポリヘキサメチレンビグアニドを少なくとも含有することを特徴とする。
【００１１】
また、請求項３に記載の発明は、請求項１又は２に記載の拭取り用シートにおいて、
前記薬液の含有量が、前記繊維集合基材の乾燥重量の１４０〜２００重量％であることを特徴とする。
【発明の効果】
【００１２】
本発明によれば、防腐効果を有する薬液を含浸させた拭取り用シートにおいて、薬液成分の臭いを無くすことができる。
【発明を実施するための形態】
【００１３】
以下、本発明の実施の形態について詳述する。
【００１４】
＜拭取り用シート＞
本発明に係る拭取り用シートは、セルロース系繊維を含むシート状の繊維集合基材、例えば不織布等に対して、精製水に各種成分を添加した薬液を含浸させることにより製造されるものである。
拭取り用シートは、製品形態では、開閉蓋により密閉可能とされたシート取出口を有する密閉容器（例えば、特開２００８−１０５７４６号公報、特開２００７−１７６５４６号公報、特開２００７−１７６５４５号公報、特開２００７−１７６５４４号公報、特開２００６−３４１９０５号公報）や袋（例えば特開２００５−０８８９７０号公報）等の包装手段内に収容することができる。
使用に際しては、拭取り用シートを容器又は袋内に直に入れたもの、或いは拭取り用シートを直に入れた袋を容器内に入れたものから、使用者が取出口を開けて内部のシートを引き出して使用する。
【００１５】
なお、拭取り用シートの表面には、３００μｍ以上の深さの凹凸部を形成するのが望ましい。
拭取り用シートの表面にこのような凹凸部を形成すると、繊維集合基材中のセルロース系繊維の配合が多い場合（例えば、繊維集合基材中にセルロース系繊維が５０〜６０重量％の割合で配合されている場合）、吸水後に嵩が減っても接触面積が増えないため、使用に際して拭取り対象物に貼りつきにくく、また、薬液で溶かした汚れを凹部に取り込むことができることとなる。
【００１６】
また、拭取り用シートにおける薬液の含有量は、繊維集合基材の乾燥重量の２００重量％以下とすることができる。
一般に、拭取り用シートにおける薬液の含有量は、繊維集合基材の乾燥重量の２３０重量％程度であるが、本発明の拭取り用シートは、薬液の含有量を２００重量％以下としても防腐効果を得られるため、低コスト化を実現することができる。
なお、薬液含有量が１４０重量％より少ないと液分が十分に浸透せずに含浸ムラができ、溶液内の成分が偏在するという問題がある。
【００１７】
＜繊維集合基材＞
本発明のシート状の繊維集合基材としては、セルロース系繊維を含むものであれば特に限定されず、紙、不織布の他、織布等を用いることができ、また、水解性を有していないものの他、水解性を有しているものも用いることができる。
【００１８】
セルロース系繊維としては、綿、麻、パルプ等の天然繊維、レーヨン、キュプラ、リヨセル等の再生繊維、アセテート繊維（トリアセテート、ジアセテート）等の半合成繊維を用いることができる。これらの繊維の中でも特にはレーヨンが好適である。レーヨンは、吸水性に富み、取り扱いが容易であると共に、一定長の繊維を安価に入手することができる。
セルロース系繊維は、基材中に２０〜７５重量％の割合で配合するのが望ましく、５０〜６０重量％の割合で配合するのがより望ましい。
セルロース系繊維の含有量が２０重量％より少ないと、十分な保水性及び柔軟性を与えることが出来ず、７５重量％より多いと湿潤時強度が低すぎて破れなどが生じ易く嵩が保てなくなるとともに、容器からポップアップ式で取り出す際に伸びが生じ過ぎるようになる。
【００１９】
本発明の繊維集合基材には、１種類又は２種類以上の化繊等の疎水性繊維（撥水含む）を含有させることができる。繊維基材中の疎水性繊維の含有量は２５〜８０重量％、特に４０〜５０重量％とするのが望ましい。
例えば、疎水性繊維として熱融着性繊維を配合し、繊維相互を融着結合することができる。熱融着性繊維としては、加熱によって溶融し相互に接着性を発現する任意の繊維を用いることができる。この熱融着性繊維は、単一繊維からなる物でもよいし、２種以上の合成樹脂を組み合わせた複合繊維等であってもよい。具体的には、ポリエチレン、ポリプロピレン及びポリビニルアルコール等のポリオレフィン系単一繊維や、ポリエチレンテレフタレート／ポリエチレン、ポリエチレンテレフタレート／ポリプロピレン、ポリプロピレン／ポリエチレン、ポリエチレンテレフタレート−エチレン・プロピレン共重合体、低融点ポリエステル−ポリエステルなどからなる鞘部分が相対的に低融点とされる芯鞘型複合繊維または偏心芯鞘型複合繊維、またはポリエチレンテレフタレート／ポリプロピレン、ポリエチレンテレフタレート／ナイロン、ポロプロピレン／ポリエチレンからなる各成分の一部が表面に露出している分割型複合繊維、あるいはポリエチレンテレフタレート／エチレン−プロピレン共重合体からなる一方の成分の熱収縮により分割する熱分割型複合繊維などを用いることができる。この場合、生産性および寸法安定性を重視する場合は芯鞘型複合繊維が望ましく、ボリューム感を重視するならば偏心型複合繊維が望ましい。また、柔軟性を重視するならば、分割型複合繊維や熱分割型複合繊維を用いると、高圧水流処理によって各成分が容易に分割して極細繊維化されるようになる。
また、本発明の繊維集合基材においては、上記熱融着性繊維の他、熱可塑性合成繊維を混合することができる。熱可塑性繊維としては、種々の合成繊維が存在するが、中でもポリエステル繊維が好適である。ポリエチレン、ポリプロピレン等のポリオレフィン系繊維は、高圧水流処理した際の交絡性が悪いとともに、毛羽立ちや湿潤強度に劣るようになる。
【００２０】
熱融着性繊維及び熱可塑性繊維を用いる場合、基材中の熱融着性繊維の含有量は１０〜３０重量％、熱可塑性繊維の含有量は４０重量％以下とするのが望ましい。
熱融着性繊維が１０重量％より少ないと湿潤時強度が確保し得ないとともに、容器からポップアップ式で取り出す際に伸びが大きくなり過ぎるようになる。一方、熱融着性繊維が３０重量％より多いと風合いが硬くなり、手触り感がざらついた感触となる。
また、熱可塑性繊維の含有量が４０重量％より多いと、保水性が損なわれ、ウェット性能が著しく低下するようになる。なお、熱可塑性繊維を混入することにより、湿潤時のコシが向上し、嵩のある不織布を得ることができる。また、一部が不織布表面に露出することで、疎水性により湿潤時においてもべた付き感を緩和し、さらりとした感触が付与される。
【００２１】
熱可塑性繊維は、熱捲縮性を有することが望ましい。熱捲縮性を与えるためには、熱可塑性繊維に対して熱収縮温度の異なる合成樹脂を貼り合わせたサイド・バイ・サイド型複合繊維の形態を採るようにする。例えば、ポリエステル繊維の融点は、ポリエチレンテレフタレートが２５５℃、ポリブチレンテレフタレートが２１５℃であり、これに貼り合わせる低融点樹脂としては、前述の熱融着性繊維の融点温度とほぼ同様の樹脂を用いるようにするのがよい。
【００２２】
本発明のシート状の繊維集合基材の場合、繊維目付けは１０〜１００ｇ／ｍ２、特に３０〜８０ｇ／ｍ２程度であるのが望ましく、厚みは０．１〜５．０ｍｍ、特に０．２〜３．０ｍｍ程度であるのが望ましい。繊維目付けが少なすぎるか又は厚みが厚すぎるとシートの強度が不十分となり、繊維目付けが多すぎ且つ厚みが薄すぎると柔軟性が乏しくなる。
【００２３】
＜薬液＞
薬液は、薬液全体を１００．００重量％としたときに、９５．００〜９９．００重量％以上の水と、１．００〜５．００重量％の抗菌剤とを含有している。
特に、皮膚への刺激をより少なくするという観点から、薬液全体を１００．００重量％としたときに、９９．００重量％以上の水と、１．００重量％の抗菌剤とを含有している薬液とすることが望ましい。
【００２４】
抗菌剤には、少なくとも、塩化ベンゼトニウム、１，３−ブタンジオール、安息香酸ナトリウム、塩化セチルピリジニウム、及び塩酸ポリヘキサメチレンビグアニドが含有されている。
本発明の薬液は、これら複数の抗菌剤により抗菌スペクトルを補填し合い、十分な抗菌効果が発揮されるものである。
また、この薬液には、パラベン類、エタノール、イソプロパノール、フェノキシエタノール、フェノキシイソプロパノール、及びブチルカルバミン酸ヨウ化プロピニル等は含有されていない。
このため、本発明の拭取り用シートは、皮膚への刺激が無く、且つ特異臭の無いものとなっている。
【００２５】
塩化ベンゼトニウムは、四級アンモニウム塩の一種であり、陽イオン界面活性剤であって、ＮＨ４＋基により繊維集合基材のセルロース系繊維のＯＨ−基と結合し易い性質を有し、グラム陽性菌、グラム陰性菌、真菌の一部、エンベロープを有するウイルスの一部に対し殺菌作用を有する。
塩化ベンゼトニウムの薬液中の含有量は、０．０１〜１．００重量％である。
塩化ベンゼトニウムの含有量が０．０１重量％より少ないと抗菌効果が不足したり、セルロースのＯＨ基とイオン結合して効力が低下し液層での抗菌効果が保たれないという問題点があり、１．００重量％より多いと温度が下がった時に溶解しきれずに析出したり、他の成分と塩を作って白濁したり、界面活性による発泡やぬめりが出るという問題点がある。
また、塩化ベンゼトニウムの代わりとして塩化ベンザルコニウムを用いることも可能である。しかしながら、塩化ベンゼトニウムは、常温において粉末状であって水に溶け易いため、扱いやすく、塩化ベンザルコニウムと比較してより好適に使用することができる。
また、これら塩化ベンゼトニウム及び塩化ベンザルコニウムは、いずれも特異臭を有さず、薬液中に含有されて拭取り用シートに適用された場合、拭取り用シートが薬液成分特有の臭いを有することが無い。
【００２６】
１，３−ブタンジオールは、ポリオールの一種であって、幅広い抗菌スペクトルを有するものであり、抗菌効果のみならず保湿性も有し、また疎水繊維への親和性も有する物質である。
また、１，３−ブタンジオールは、低揮発性を有し、このため薬液中の水分が蒸発して容器等の内部に結露したとしても、その結露中に１，３−ブタンジオールが含有されることとなるため、結露における抗菌効果が得られることとなる。
１，３−ブタンジオールの薬液中の含有量は、０．１０〜２．００重量％である。
１，３−ブタンジオールの含有量が０．１０重量％より少ないと抗菌効果が不足し、５．００重量％より多いとぬめり・べたつきなどが出て使用感を損なうという問題点がある。
また、１，３−ブタンジオールの代わりとして、例えば、１，２−ペンタンジオール、１，２−ヘキサンジオール、２，２−ジメチル１−フェニル１，３−プロパンジオール、１，２−オクタンジオール、カプリリルグリコール、エチレンヘキシルグリセリン、εポリリジン、ジプロピレングリコール等を用いることも可能である。
【００２７】
安息香酸ナトリウムは、安息香酸塩の一種であり、例えば、カビ、酵母、好気性菌等に対する抗菌効果を有する物質である。
安息香酸ナトリウムの薬液中の含有量は、０．０２〜０．５０重量％である。
安息香酸ナトリウムの含有量が０．０２重量％より少ないと抗菌効果が不足するという問題点があり、０．５０重量％より多いと肌に刺激があるという問題点がある。
【００２８】
塩化セチルピリジニウムは、四級アンモニウム塩の一種であり、強い殺菌、抗カビ作用を有する。
塩化セチルピリジニウムの薬液中の含有量は、０．０１〜１．００重量％である。塩化セチルピリジニウムの含有量がこの範囲であると、より顕著な抗菌効果を得ることができる。なお、塩化セチルピリジニウムは、含有量が多すぎると発泡やぬめりが出るという問題点がある。
【００２９】
塩酸ポリヘキサメチレンビグアニドは、ポリアルコキシ四級アンモニウム塩の一種であり、一般に防腐剤として用いられる物質である。
塩酸ポリヘキサメチレンビグアニドの薬液中の含有量は、０．０１〜０．５０重量％である。塩酸ポリヘキサメチレンビグアニドの含有量がこの範囲であると、より顕著な抗菌効果を得ることができる。なお、塩酸ポリヘキサメチレンビグアニドは、含有量が少なすぎると抗菌効果が不足するという問題点がある。
【００３０】
また、本発明の薬液は、基本的な溶媒として水を用いるものである。
薬液中の水分含有量は、９５．００〜９９．００重量％である。これにより、皮膚への刺激を少なくすることができるので、本発明の拭取り用シートは、肌の敏感な人や乳幼児などであっても利用することができるものとなっている。
【００３１】
また、さらに抗菌スペクトルを補填するため、他の抗菌剤を添加することもできる。この場合の抗菌剤としては、例えば、クエン酸やクエン酸ナトリウムを挙げることができる。
また、本発明の効果を損ねない範囲で、上記以外の成分を添加することができる。
【実施例】
【００３２】
以下、実施例を示して本発明の効果を明らかにする。
【００３３】
＜４級アンモニウム塩の選定＞
実施例１、２及び比較例１、２として、表１に示す成分の配合された薬液を調製し、各薬液について、以下の基準により評価した。その結果は、表１に示す通りである。
○：特異臭及び肌刺激無し
×：特異臭及び／又は肌刺激が有る
【００３４】
【表１】
2013245216.tif 000002
【００３５】
＜防腐効果の判定＞
セルロース系繊維としてレーヨン繊維（５０重量％）、疎水性繊維としてＰＥＴ繊維（３０重量％）とＰＥ／ＰＰ繊維（２０重量％）からなる繊維集合基材に、実施例１、２の薬液を含浸させた拭取り用シートを作製した。
【００３６】
作製した拭取り用シートを５ｃｍ角にした試料を４枚重ねて滅菌合成樹脂性容器に入れ、菌液を０．０５ｍｌ滴下し、蓋を閉めて２５±１℃で保存し７日後に生菌数を測定した。
菌液としては、細菌（大腸菌、黄色ブドウ球菌、緑膿菌、カンジダ）、酵母、カビ（クロカビ、クロカワカビ）をそれぞれ含んだ３種類の菌液を用い、それぞれ、菌数が１０６〜１０７個／ｍｌになるように生理食塩水に浮遊させた液を用いた。
【００３７】
その結果、実施例１、２の薬液を含浸させた拭取り用シートの何れにおいても、菌数が１０個以下（検出限界以下、表１における「○」）であった。
【００３８】
以上、表１に示したとおり、本発明においては、特異臭及び肌刺激が無く、細菌、酵母、カビに対する抗菌効果の優れた拭取り用シートを得ることができる。